(57)【要約】【課題】電池容量，サイクル特性，負荷特性および低温特性の全てに優れた電解質、およびそれを用いた電池を提供する。【解決手段】正極２１と負極２２とがセパレータ２３および電解質層２４を介して積層し巻回されている。電解質層２４は、高分子化合物と、ビニルエチレンカーボネートおよびその誘導体からなる群のうちの少なくとも１種を、合計で０．０５質量％以上５質量％以下の範囲内で含有する電解液とを含んで構成され、化学的安定性が向上されている。電解液は、更に、エチレンカーボネートとプロピレンカーボネートとを、質量比で、エチレンカーボネート１５〜７５に対して、プロピレンカーボネート８５〜２５の範囲で含有することが好ましい。【選択図】        図２
2004265832.tif 000002
【特許請求の範囲】
【請求項１】
ビニルエチレンカーボネートおよびその誘導体からなる群のうちの少なくとも１種を、合計で０．０５質量％以上５質量％以下の範囲内で含有する電解液と、
高分子化合物と
を含むことを特徴とする電解質。
【請求項２】
前記電解液は、更に  エチレンカーボネートとプロピレンカーボネートとを、質量比で、エチレンカーボネート１５〜７５に対して、プロピレンカーボネート８５〜２５の範囲で含有することを特徴とする請求項１記載の電解質。
【請求項３】
正極および負極と共に電解質を備えた電池であって、
前記電解質は、ビニルエチレンカーボネートおよびその誘導体からなる群のうちの少なくとも１種を、合計で０．０５質量％以上５質量％以下の範囲内で含有する電解液と、高分子化合物とを含むことを特徴とする電池。
【請求項４】
前記電解液は、更に  エチレンカーボネートとプロピレンカーボネートとを、質量比で、エチレンカーボネート１５〜７５に対して、プロピレンカーボネート８５〜２５の範囲で含有することを特徴とする請求項３記載の電池。
【発明の詳細な説明】
【０００１】
【発明の属する技術分野】
本発明は、電解液と高分子化合物とを含む電解質、およびそれを用いた電池に関する。
【０００２】
【従来の技術】
近年、携帯電話あるいはラップトップコンピュータ等の携帯型電子機器が多く登場し、その小型化および軽量化が図られている。それに伴い、これらの電子機器の携帯型電源として、リチウムイオン二次電池が注目されている。中でも、電解液を高分子化合物に保持または分散させたゲル状の電解質を用いたリチウムイオン二次電池は、漏液の心配がなく、フィルム状の外装部材を用いることが可能なため、軽量化および薄型化することができると共に、形状の自由度が高いものを実現することできるので、次世代の電池として注目されている。
【０００３】
ところで、リチウムイオン二次電池の低温でのイオン伝導性を向上させるには、ジメチルカーボネート，エチルメチルカーボネートあるいはジエチルカーボネート等の溶媒が、凝固点が高く、粘度が低いので極めて有効である。よって、電解質として電解液のみを用いたリチウムイオン二次電池では、電気化学的に安定で誘電率が高いエチレンカーボネート等を主溶媒として用い、これにジメチルカーボネート等の低粘度溶媒を混合することにより、電池容量，サイクル特性，負荷特性および低温特性の向上が図られている。
【０００４】
しかし、ジメチルカーボネート等の溶媒は、ゲル状の電解質を用いた二次電池、特に、フィルム状の外装部材を用いた二次電池には多量に用いることができない。ジメチルカーボネート等の溶媒は、高分子化合物との相溶性が低く、また、沸点が低いため電池の内圧を上昇させて電池に膨れを生じさせる虞があるからである。そこで、フィルム状の外装部材を用いた二次電池では、エチレンカーボネートとプロピレンカーボネートとを混合した混合溶媒が広く用いられている（例えば、特許文献１および特許文献２参照。）
【０００５】
【特許文献１】
特開２００１−１６７７９７号公報
【特許文献２】
特開２００１−１５５７９０号公報
【０００６】
【発明が解決しようとする課題】
しかしながら、この混合溶媒では、例えば、プロピレンカーボネートを多くすることにより低温特性および負荷特性を向上させることができるが、一方で、初回充放電効率が低下し、そのため電池容量が極端に低下してしまう。また、サイクル特性も悪化してしまう傾向にある。このように、従来のゲル状の電解質では、優れた電池容量，サイクル特性，負荷特性および低温特性を同時に得ることが難しいという問題があった。
【０００７】
本発明はかかる問題点に鑑みてなされたもので、その目的は、電池容量，サイクル特性，負荷特性および低温特性の全てに優れた電解質、およびそれを用いた電池を提供することにある。
【０００８】
【課題を解決するための手段】
本発明による電解質は、ビニルエチレンカーボネートおよびその誘導体からなる群のうちの少なくとも１種を、合計で０．０５質量％以上５質量％以下の範囲内で含有する電解液と、高分子化合物とを含むものである。
【０００９】
本発明による電池は、正極および負極と共に電解質を備えたものであって、電解質は、ビニルエチレンカーボネートおよびその誘導体からなる群のうちの少なくとも１種を、合計で０．０５質量％以上５質量％以下の範囲内で含有する電解液と、高分子化合物とを含むものである。
【００１０】
本発明による電解質では、ビニルエチレンカーボネートおよびその誘導体からなる群のうちの少なくとも１種を、合計で０．０５質量％以上５質量％以下の範囲内で含有しているので、優れた化学的安定性が得られる。
【００１１】
本発明による電池では、本発明の電解質を用いているので、優れた電池容量，サイクル特性，負荷特性および低温特性が得られる。
【００１２】
【発明の実施の形態】
以下、本発明の実施の形態について、図面を参照して詳細に説明する。
【００１３】
本発明の一実施の形態に係る電解質は、例えば、保持体に電解液を分散あるいは保持させたいわゆるゲル状といわれるものである。保持体は、例えば高分子化合物により構成されている。高分子化合物としては、例えば、ポリフッ化ビニリデン，ポリエチレンオキサイド，ポリプロピレンオキサイド，ポリアクリロニトリルあるいはポリメタクリロニトリルを繰り返し単位に含むものが挙げられ、これらのいずれか１種または２種以上を混合して用いてもよい。中でも、ポリフッ化ビニリデン、またはポリフッ化ビニリデンにヘキサフルオロプロピレンを導入した共重合体を用いることが好ましい。
【００１４】
電解液は、例えば、溶媒と、この溶媒に溶解された電解質塩であるリチウム塩と含んでおり、必要に応じて添加剤を含んでいてもよい。溶媒は、ビニルエチレンカーボネートおよびその誘導体からなる群のうちの少なくとも１種と他の非水溶媒とを混合して含有しており、ビニルエチレンカーボネートおよびその誘導体の電解液における含有量は合計で０．０５質量％以上５質量％以下の範囲内となっている。化学的安定性を向上し、優れた容量，サイクル特性，負荷特性および低温特性を得るためである。
【００１５】
他の非水溶媒としては、従来より使用されている種々の非水溶媒を用いることができる。具体的には、エチレンカーボネート，プロピレンカーボネート、γ−ブチロラクトン、ジメチルカーボネート、ジエチルカーボネート、エチルメチルカーボネート、ジプロピルカーボネート、エチルプロピルカーボネート、またはこれらの炭酸エステル類の水素をハロゲンに置換したものが挙げられ、これらのいずれか１種または２種以上を混合して用いてもよい。また、これらに添加剤として２，４−ジフルオロアニソールを混合して用いてもよい。
【００１６】
他の非水溶媒としては、中でも、エチレンカーボネートとプロピレンカーボネートとを用いることが好ましい。これらの溶媒は電気化学的に安定で誘電率が高く、かつ、高分子化合物との相溶性が高く、更には、沸点が高いためフィルム状の外装部材を用いた二次電池に用いても、電池の内圧を上昇させて電池に膨れを生じさせる虞がないからである。特に、エチレンカーボネートとプロピレンカーボネートとの質量比は、エチレンカーボネート１５〜７５に対して、プロピレンカーボネート８５〜２５の範囲であることが好ましい。エチレンカーボネートが少なすぎるとサイクル特性および容量が低下し、プロピレンカーボネートが少なすぎると低温特性および負荷特性が低下してしまうからである。
【００１７】
なお、電解液におけるエチレンカーボネートとプロピレンカーボネートとの含有量は合計で９５質量％以上であることが好ましい。また、ジメチルカーボネート、ジエチルカーボネート、エチルメチルカーボネート等の低粘度溶媒を含む場合は、それらの含有量は少量であることが好ましい。これらの低粘度溶媒は、高分子化合物との相溶性が低く、しかも沸点が低いため、フィルム状の外装部材を用いた二次電池では、電池の内圧を上昇させて電池に膨れを生じさせる虞があるからである。
【００１８】
リチウム塩としては、例えば、ＬｉＢＦ４  ，ＬｉＰＦ６  ，ＬｉＡｓＦ６  ，ＬｉＣｌＯ４  ，ＬｉＣＦ３  ＳＯ３  ，ＬｉＮ（ＣＦ３  ＳＯ２  ）２  ，ＬｉＮ（Ｃ２  Ｆ５  ＳＯ２  ）２  ，ＬｉＣ（ＣＦ３  ＳＯ２  ）３  ，ＬｉＡｌＣｌ４  あるいはＬｉＳｉＦ６  が挙げられる。
【００１９】
このような構成を有する電解質は、例えば、溶媒に電解質塩を溶解させて電解液を作製したのち、この電解液と高分子化合物と希釈溶剤とを混合したのち、希釈溶剤を揮発させることにより製造することができる。また、あるいは、例えば、電解液を作製したのち、この電解液を高分子化合物の出発原料であるモノマーと混合し、モノマーを重合させることにより製造することができる。
【００２０】
この電解質は、例えば、次のような二次電池に用いられる。
【００２１】
図１は、その二次電池の構成を分解して表すものである。この二次電池は、正極リード１１および負極リード１２が取り付けられた電極巻回体２０をフィルム状の外装部材３０Ａ，３０Ｂの内部に収容したものであり、小型化，軽量化および薄型化が可能となっている。
【００２２】
正極リード１１および負極リード１２は、それぞれ、後述する正極集電体２１Ａおよび負極集電体２２Ａの長手方向における端部に取り付けられたものであり、外装部材３０Ａ，３０Ｂの内部から外部に向かい例えば同一方向に導出されている。正極リード１１および負極リード１２は、例えば、アルミニウム（Ａｌ），銅（Ｃｕ），ニッケル（Ｎｉ）あるいはステンレスなどの金属材料によりそれぞれ構成されており、それぞれ薄板状または網目状とされている。
【００２３】
外装部材３０Ａ，３０Ｂは、例えば、ナイロンフィルム，アルミニウム箔およびポリエチレンフィルムをこの順に張り合わせた矩形状のアルミラミネートフィルムにより構成されている。外装部材３０Ａ，３０Ｂは、例えば、ポリエチレンフィルム側と電極巻回体２０とが対向するように配設されており、各外縁部が融着あるいは接着剤により互いに密着されている。外装部材３０Ａ，３０Ｂと正極リード１１および負極リード１２との間には、外気の侵入を防止するための密着フィルム３１が挿入されている。密着フィルム３１は、正極リード１１および負極リード１２に対して密着性を有する材料、例えば、ポリエチレン，ポリプロピレン，変性ポリエチレンあるいは変性ポリプロピレンなどのポリオレフィン樹脂により構成されている。
【００２４】
なお、外装部材３０Ａ，３０Ｂは、アルミラミネートフィルムに代えて、他の構造を有するラミネートフィルム，ポリプロピレンなどの高分子フィルムあるいは金属フィルムにより構成するようにしてもよい。
【００２５】
図２は、図１に示した電極巻回体２０のＩＩ−ＩＩ線に沿った断面構造を表すものである。電極巻回体２０は、正極２１と負極２２とをセパレータ２３および電解質層２４を介して積層し、巻回したものであり、最外周部は保護テープ２５により保護されている。
【００２６】
正極２１は、例えば、正極集電体２１Ａと、正極集電体２１Ａの両面あるいは片面に設けられた正極合剤層２１Ｂとを有している。正極集電体２１Ａは、例えば、アルミニウム，ニッケルあるいはステンレスなどにより構成されている。
【００２７】
正極合剤層２１Ｂは、例えば、正極活物質としてリチウムを吸蔵および離脱することが可能な正極材料（以下、リチウムを吸蔵・離脱可能な正極材料という。）のいずれか１種または２種以上を含んでおり、必要に応じて炭素材料などの導電剤およびポリフッ化ビニリデンなどのバインダを含んでいてもよい。リチウムを吸蔵・離脱可能な正極材料としては、例えば、リチウムと遷移金属とを含むリチウム複合酸化物が好ましい。リチウム複合酸化物は、高電圧を発生可能であると共に、高密度であるため、高容量化を図ることができるからである。リチウム複合酸化物としては、遷移金属として、コバルト（Ｃｏ），ニッケル，マンガン（Ｍｎ），鉄（Ｆｅ），バナジウム（Ｖ）およびチタン（Ｔｉ）からなる群のうちの少なくとも１種を含むものが好ましい。このようなリチウム複合酸化物の具体例としては、例えば、ＬｉＣｏＯ２  ，ＬｉＮｉＯ２  ，ＬｉＭｎ２  Ｏ４  ，ＬｉＮｉ０．５  Ｃｏ０．５  Ｏ２  あるいはＬｉＮｉ０．５  Ｃｏ０．３  Ｍｎ０．２  Ｏ２  が挙げられる。また、この他にもＬｉＦｅＰＯ４  あるいはＬｉＦｅ０．５  Ｍｎ０．５  ＰＯ４  などのリン酸化合物も挙げられる。
【００２８】
負極２２は、正極２１と同様に、例えば、負極集電体２２Ａと、負極集電体２２Ａの両面あるいは片面に設けられた負極合剤層２２Ｂとを有している。負極集電体２２Ａは、例えば、銅，ニッケルあるいはステンレスなどにより構成されている。
【００２９】
負極合剤層２２Ｂは、例えば、負極活物質としてリチウムを吸蔵および離脱することが可能な負極材料（以下、リチウムを吸蔵・離脱可能な負極材料という。）のいずれか１種または２種以上を含んでおり、必要に応じて正極２１と同様のバインダを含んでいてもよい。リチウムを吸蔵・離脱可能な負極材料としては、炭素材料，金属酸化物あるいは高分子材料などが挙げられる。炭素材料としては、人造黒鉛，天然黒鉛，易黒鉛化性炭素あるいは難黒鉛化性炭素などが挙げられる。また、金属酸化物としては、酸化鉄，酸化ルテニウム，酸化モリブデンあるいは酸化タングステンなどが挙げられ、高分子材料としては、ポリアセチレンあるいはポリピロールなどが挙げられる。
【００３０】
リチウムを吸蔵・離脱可能な負極材料としては、また、リチウムと合金を形成可能な金属元素あるいは半金属元素の単体，合金または化合物が挙げられる。なお、合金には２種以上の金属元素からなるものに加えて、１種以上の金属元素と１種以上の半金属元素とからなるものも含める。その組織には固溶体，共晶（共融混合物），金属間化合物あるいはそれらのうちの２種以上が共存するものがある。
【００３１】
リチウムと合金を形成可能な金属元素あるいは半金属元素としては、例えば、マグネシウム（Ｍｇ），ホウ素（Ｂ），ヒ素（Ａｓ），アルミニウム，ガリウム（Ｇａ），インジウム（Ｉｎ），ケイ素（Ｓｉ），ゲルマニウム（Ｇｅ），スズ（Ｓｎ），鉛（Ｐｂ），アンチモン（Ｓｂ），ビスマス（Ｂｉ），カドミウム（Ｃｄ），銀（Ａｇ），亜鉛（Ｚｎ），ハフニウム（Ｈｆ），ジルコニウム（Ｚｒ），イットリウム（Ｙ），パラジウム（Ｐｄ）あるいは白金（Ｐｔ）が挙げられる。これらの合金あるいは化合物としては、例えば、化学式Ｍａｓ  Ｍｂｔ  Ｌｉｕ  、あるいは化学式Ｍａｐ  Ｍｃｑ  Ｍｄｒ  で表されるものが挙げられる。これら化学式において、Ｍａはリチウムと合金を形成可能な金属元素および半金属元素のうちの少なくとも１種を表し、ＭｂはリチウムおよびＭａ以外の金属元素および半金属元素のうちの少なくとも１種を表し、Ｍｃは非金属元素の少なくとも１種を表し、ＭｄはＭａ以外の金属元素および半金属元素のうちの少なくとも１種を表す。また、ｓ、ｔ、ｕ、ｐ、ｑおよびｒの値はそれぞれｓ＞０、ｔ≧０、ｕ≧０、ｐ＞０、ｑ＞０、ｒ≧０である。
【００３２】
中でも、短周期型周期表における４Ｂ族の金属元素あるいは半金属元素の単体、合金または化合物が好ましく、特に好ましいのはケイ素あるいはスズ、またはこれらの合金あるいは化合物である。これらは結晶質のものでもアモルファスのものでもよい。
【００３３】
このような合金あるいは化合物について具体的に例を挙げれば、ＬｉＡｌ，ＡｌＳｂ，ＣｕＭｇＳｂ，ＳｉＢ４  ，ＳｉＢ６  ，Ｍｇ２  Ｓｉ，Ｍｇ２  Ｓｎ，Ｎｉ２  Ｓｉ，ＴｉＳｉ２  ，ＭｏＳｉ２  ，ＣｏＳｉ２  ，ＮｉＳｉ２  ，ＣａＳｉ２  ，ＣｒＳｉ２  ，Ｃｕ５  Ｓｉ，ＦｅＳｉ２  ，ＭｎＳｉ２  ，ＮｂＳｉ２  ，ＴａＳｉ２  ，ＶＳｉ２  ，ＷＳｉ２  ，ＺｎＳｉ２  ，ＳｉＣ，Ｓｉ３  Ｎ４  ，Ｓｉ２  Ｎ２  Ｏ，ＳｉＯｖ  （０＜ｖ≦２），ＳｎＯｗ  （０＜ｗ≦２），ＳｎＳｉＯ３  ，ＬｉＳｉＯあるいはＬｉＳｎＯなどがある。
【００３４】
セパレータ２３は、正極２１と負極２２とを隔離し、両極の接触による電流の短絡を防止しつつ、リチウムイオンを通過させるものである。このセパレータ２３は、例えば、ポリテトラフルオロエチレン、ポリプロピレン、あるいはポリエチレンなどよりなる合成樹脂製の多孔質膜、またはセラミック製の不織布などの無機材料よりなる多孔質膜により構成されており、２種以上の多孔質膜を積層した構造とされていてもよい。
【００３５】
電解質層２４は、本実施の形態に係る電解質により構成されている。これにより、この二次電池では、優れた電池容量，サイクル特性，負荷特性および低温特性を同時に得ることができると共に、膨れを抑制することができるようになっている。
【００３６】
このような構成を有する二次電池は、例えば次のようにして製造することができる。
【００３７】
まず、例えば、リチウムを吸蔵・離脱可能な正極材料と導電剤とバインダとを混合し、それにＮ−メチル−２−ピロリドンなどの分散媒を添加して正極合剤スラリーを作製したのち、この正極合剤スラリーを正極集電体２１Ａの両面あるいは片面に塗布して乾燥させ、圧縮成型して正極合剤層２１Ｂを形成し、正極２１を作製する。
【００３８】
次いで、リチウムを吸蔵・離脱可能な負極材料とバインダとを混合し、それにＮ−メチル−２−ピロリドンなどの分散媒を添加して負極合剤スラリーを作製したのち、この負極合剤スラリーを負極集電体２２Ａの両面あるいは片面に塗布して乾燥させ、圧縮成型して負極合剤層２２Ｂを形成し、負極２２を作製する。
【００３９】
続いて、例えば、正極２１および負極２２のそれぞれに電解質層２４を形成したのち、正極集電体２１Ａに正極リード１１を溶接により取り付けると共に、負極集電体２２Ａに負極リード１２を溶接により取り付ける。
【００４０】
次いで、電解質層２４を形成した正極２１と負極２２とをセパレータ２３を介して積層して巻回したのち、最外周部に保護テープ２５を接着して電極巻回体２０を形成する
【００４１】
最後に、例えば、外装部材３０Ａ，３０Ｂの間に電極巻回体２０を挟み込み、外装部材３０Ａ，３０Ｂの外縁部同士を熱融着などにより密着させて封入する。その際、正極リード１１および負極リード１２と外装部材３０Ａ，３０Ｂとの間には密着フィルム３１を挿入する。これにより、図１および図２に示した二次電池が完成する。
【００４２】
この二次電池は次のように作用する。
【００４３】
この二次電池では、充電を行うと、正極２１からリチウムイオンが離脱し、電解質層２４を介して負極２２に吸蔵される。放電を行うと、例えば、負極２２からリチウムイオンが離脱し、電解質層２４を介して正極２１に吸蔵される。ここでは、ビニルエチレンカーボネートおよびその誘導体からなる群のうちの少なくとも１種を、合計で０．０５質量％以上５質量％以下の範囲内で含有することにより電解質の化学的安定性が向上されているので、優れた電池容量，サイクル特性，負荷特性および低温特性が得られる。
【００４４】
このように本実施の形態では、ビニルエチレンカーボネートおよびその誘導体からなる群のうちの少なくとも１種を、合計で０．０５質量％以上５質量％以下の範囲内で含有する電解液を含むようにしたので、電解質の化学的安定性を向上させることができる。よって、この電解質を用いれば、容量，サイクル特性，負荷特性および低温特性の全てが優れ、かつ、膨れを抑制することができる二次電池を得ることができる。その結果、携帯型電子機器等に関わる産業の発展に大きく貢献することができる。
【００４５】
特に、電解液に、更に、エチレンカーボネートとプロピレンカーボネートとを、質量比で、エチレンカーボネート１５〜７５に対して、プロピレンカーボネート８５〜２５の範囲で含有するようにすれば、より高い効果を得ることができる。
【００４６】
【実施例】
更に、本発明の具体的な実施例について詳細に説明する。
【００４７】
実施例１〜１５として、図１および図２に示した二次電池を作製した。よって、ここでは、図１および図２を参照し、同一の符号を用いて説明する。
【００４８】
まず、リチウムを吸蔵・離脱可能な正極材料であるコバルト酸リチウム（ＬｉＣｏＯ２  ）９２質量％と、バインダであるポリフッ化ビニリデン３質量％と、導電剤である粉末黒鉛５質量％とを混合して正極合剤を調整した。続いて、この正極合剤を分散媒であるＮ−メチル−２−ピロリドンに分散させて正極合剤スラリーとしたのち、アルミニウムよりなる正極集電体２１Ａの両面に均一に塗布して乾燥させ、圧縮成型して正極合剤層２１Ｂを形成し正極２１を作製した。
【００４９】
また、リチウムを吸蔵・離脱可能な負極材料である人造黒鉛９１質量％と、バインダであるポリフッ化ビニリデン９質量％とを混合して負極合剤を調整した。次いで、この負極合剤を分散媒であるＮ−メチル−２−ピロリドンに分散させて負極合剤スラリーとしたのち、銅よりなる負極集電体２２Ａの両面に均一に塗布して乾燥させ、圧縮成型して負極合剤層２２Ｂを形成し負極２２を作製した。
【００５０】
次いで、エチレンカーボネート（ＥＣ）とプロピレンカーボネート（ＰＣ）とを混合したものに、ビニルエチレンカーボネート（ＶＥＣ）を添加して溶媒を形成し、それに電解質塩としてＬｉＰＦ６  を０．７ｍｏｌ／ｋｇの濃度で溶解させることにより電解液を作製した。エチレンカーボネートとプロピレンカーボネートとの質量比および電解液におけるビニルエチレンカーボネートの含有量は、実施例１〜１５で表１に示したように変化さた。電解液を作製したのち、電解液と、ポリフッ化ビニリデンにヘキサフルオロプロピレンを６．９％の割合で導入した共重合体と、希釈溶剤であるジメチルカーボネートとを混合してゾル状の電解質を作製し、そのゾル状の電解質を正極２１および負極２２のそれぞれに塗布し、乾燥させて正極２１および負極２２のそれぞれの上に電解質層２４を形成した。
【００５１】
【表１】
2004265832.tif 000003
【００５２】
次いで、正極２１を５０ｍｍ×３５０ｍｍに切断すると共に、負極２２を５２ｍｍ×３７０ｍｍに切断した。その後、正極２１に正極リード１１を取り付けると共に、負極２２に負極リード１２を取り付けた。続いて、セパレータ２３を用意し、セパレータ２３，正極２１，セパレータ２３，負極２２を順に積層して巻回し、保護テープ２５を接着して電極巻回体２０とした。そののち、正極リード１１および負極リード１２を外部へ導出しつつ、電極巻回体２０をアルミラミネートフィルムよりなる外装部材３０Ａ，３０Ｂに封入し、図１および図２に示した二次電池を得た。
【００５３】
作製した実施例１〜１５の二次電池について、充放電試験を行い，初回放電容量，サイクル特性，低温特性および負荷特性を調べた。その結果を表１に示す。また、図３に実施例１，４，７，１０，１３の、図４に実施例２，５，８，１１，１４の、図５に実施例３，６，９，１２，１５のビニルエチレンカーボネートの含有量と、サイクル特性および低温特性との関係をそれぞれ示す。更に、図６に実施例１，４，７，１０，１３の、図７に実施例２，５，８，１１，１４の、図８に実施例３，６，９，１２，１５のビニルエチレンカーボネートの含有量と、負荷特性および初回放電容量との関係をそれぞれ示す。
【００５４】
なお、初回放電容量は、２３℃において初回の定電流定電圧充電を行ったのち、２３℃において初回の定電流放電を行うことにより得た。その際、定電流定電圧充電は、０．０８Ａの定電流で電池電圧が４．２Ｖに達するまで行ったのち、４．２Ｖの定電圧で電流が０．０４Ａに達するまで行い、定電流放電は、０．１６Ａの定電流で電池電圧が３Ｖに達するまで行った。
【００５５】
また、サイクル特性は、定電流定電圧充電および定電流放電を５００サイクル繰り返し、５サイクル目の放電容量に対する５００サイクル目の放電容量の割合として求めた。その際、定電流定電圧充電は、０．８Ａの定電流で電池電圧が４．２Ｖに達するまで行ったのち、４．２Ｖの定電圧で電流が０．０８Ａに達するまで行い、定電流放電は、０．８Ａの定電流で電池電圧が３Ｖに達するまで行った。
【００５６】
また、低温特性は、２３℃において定電流定電圧充電を行うと共に、２３℃および−２０℃において定電流放電を行い、２３℃における放電容量に対する−２０℃における放電容量の割合として求めた。その際、定電流定電圧充電は、０．８Ａの定電流で電池電圧が４．２Ｖに達するまで行ったのち、４．２Ｖの定電圧で電流が０．０８Ａに達するまで行い、定電流放電は、０．４Ａの定電流で電池電圧が３Ｖに達するまで行った。
【００５７】
また、負荷特性は、定電流定電圧充電を行ったのち、０．１６Ａおよび２．４Ａのそれぞれの電流で電池電圧が３Ｖに達するまで定電流放電を行い、０．１６Ａで定電流放電したときの放電容量に対する２．４Ａで定電流放電したときの放電容量の割合として求めた。なお、定電流定電圧充電は、０．８Ａの定電流で電池電圧が４．２Ｖに達するまで行ったのち、４．２Ｖの定電圧で電流が０．０８Ａに達するまで行った。
【００５８】
更に、実施例１〜１５の二次電池について、初回放電容量を求める際と同様の条件で定電圧定電圧充電を行い、初回充電時の体積膨張率を調べた。代表して実施例２，５，８，１１，１４の結果を表１に示す。
【００５９】
また、実施例１〜１５に対する比較例１〜１５として、エチレンカーボネートとプロピレンカーボネートとの質量比、および電解液におけるビニルエチレンカーボネートの含有量を表２に示したように変化させたことを除き、他は実施例１〜１５と同様にして二次電池を作製した。なお、比較例１，５，６，１０，１１，１５は実施例１〜１５に対応しており、比較例２，７，１２は実施例１，４，７，１０，１３に対応しており、比較例３，８，１３は実施例２，５，８，１１，１４に対応しており、比較例４，９，１４は実施例３，６，９，１２，１５に対応している。
【００６０】
比較例１〜１５の二次電池についても、実施例１〜１５と同様にして、充放電試験を行い、初回放電容量，サイクル特性，低温特性，負荷特性および初回充電時の体積膨張率を調べた。その結果を表２に示す。なお、体積膨張率については、代表して比較例３の結果を示す。また、図３に比較例２，７，１２の、図４に比較例３，８，１３の、図５に比較例４，９，１４のビニルエチレンカーボネートの含有量と、サイクル特性および低温特性との関係をそれぞれ示す。更に、図３に比較例２，７，１２の、図４に比較例３，８，１３の、図５に比較例４，９，１４のビニルエチレンカーボネートの含有量と、負荷特性および初回放電容量との関係をそれぞれ示す。
【００６１】
【表２】
2004265832.tif 000004
【００６２】
表１および表２と図３〜図８とから分かるように、ビニルエチレンカーボネートを０．０５質量％以上５．０質量％以下の範囲内で含む実施例１〜１５では、初回放電容量が８００ｍＡｈ以上、サイクル特性が７５％以上、低温特性が３０％以上、負荷特性が８５％以上と、初回放電容量，サイクル特性，低温特性および負荷特性のいずれについても予め設定した規定値よりも高い値が得られた。これに対して、ビニルエチレンカーボネートを含まない、または、５．０質量％超の範囲で含む比較例１〜１５では、初回放電容量，サイクル特性，低温特性，負荷特性のいずれかが、規定値を下回っていた。
【００６３】
また、実施例２，５，８，１１，１４および比較例３から分かるように、初回充電後の体積膨張率は、実施例２，５，８，１１，１４では５％以下と小さかったのに対して、比較例３では１０％と高かった。すなわち、電解液にビニルエチレンカーボネートを０．０５質量％以上５質量％以下の範囲内で含むようにすれば、優れた放電容量，サイクル特性，低温特性および負荷特性を同時に得ることができると共に、電池の膨れも防止することができることが分かった。
【００６４】
また、比較例６〜１５から分かるように、ビニルエチレンカーボネートが少なすぎると初回放電容量およびサイクル特性が低下し、一方、プロピレンカーボネートが少なすぎると低温特性および負荷特性が低下する傾向が見られた。すなわち、エチレンカーボネートとプロピレンカーボネートとを、質量比で、エチレンカーボネート１５〜７５に対して、プロピレンカーボネート８５〜２５の範囲で含むようにすることが好ましいことが分かった。
【００６５】
以上、実施の形態および実施例を挙げて本発明を説明したが、本発明は上記実施の形態および実施例に限定されるものではなく、種々変形可能である。例えば、上記実施の形態および実施例では、保持体として高分子化合物を用いる場合について説明したが、窒化リチウムあるいはリン酸リチウムなどの無機伝導体と、高分子化合物とを混合して用いてもよい。
【００６６】
また、上記実施の形態および実施例では、フィルム状の外装部材３０Ａ，３０Ｂの内部に電極巻回体２０を封入した二次電池について説明したが、本発明は、コイン型あるいはボタン型などの電池についても適用することができる。
【００６７】
【発明の効果】
以上説明したように請求項１あるいは請求項２に記載の電解質、または、請求項３あるいは請求項４に記載の電池によれば、ビニルエチレンカーボネートおよびその誘導体からなる群のうちの少なくとも１種を、合計で０．０５質量％以上５質量％以下の範囲内で含有する電解液を含むようにしたので、優れた容量，サイクル特性，負荷特性および低温特性を同時に得ることができる。
【００６８】
特に、請求項２記載の電解質または請求項４記載の電池によれば、電解液が、更に、エチレンカーボネートとプロピレンカーボネートとを、質量比で、エチレンカーボネート１５〜７５に対して、プロピレンカーボネート８５〜２５の範囲で含有するようにしたので、より高い効果を得ることができる。
【図面の簡単な説明】
【図１】本発明の一実施の形態に係る二次電池の構成を表す斜視図である。
【図２】図１に示した電極巻回体のＩＩ−ＩＩ線に沿った構成を表す断面図である。
【図３】本発明の実施例１，４，７，１０，１３に係るビニルエチレンカーボネートの含有量とサイクル特性および低温特性との関係を表す特性図である。
【図４】本発明の実施例２，５，８，１１，１４に係るビニルエチレンカーボネートの含有量とサイクル特性および低温特性との関係を表す特性図である。
【図５】本発明の実施例３，６，９，１２，１５に係るビニルエチレンカーボネートの含有量とサイクル特性および低温特性との関係を表す特性図である。
【図６】本発明の実施例１，４，７，１０，１３に係るビニルエチレンカーボネートの含有量と負荷特性および初回放電容量との関係を表す特性図である。
【図７】本発明の実施例２，５，８，１１，１４に係るビニルエチレンカーボネートの含有量と負荷特性および初回放電容量との関係を表す特性図である。
【図８】本発明の実施例３，６，９，１２，１５に係るビニルエチレンカーボネートの含有量と負荷特性および初回放電容量との関係を表す特性図である。
【符号の説明】
１１…正極リード、１２…負極リード、２０…電極巻回体、２１…正極、２１Ａ…正極集電体、２１Ｂ…正極合剤層、２２…負極、２２Ａ…負極集電体、２２Ｂ…負極合剤層、２３…セパレータ、２４…電解質層、２５…保護テープ、３０Ａ，３０Ｂ…外装部材、３１…密着フィルム
【図１】
2004265832.tif 000005
【図２】
2004265832.tif 000006
【図３】
2004265832.tif 000007
【図４】
2004265832.tif 000008
【図５】
2004265832.tif 000009
【図６】
2004265832.tif 000010
【図７】
2004265832.tif 000011
【図８】
2004265832.tif 000012
【手続補正書】
【提出日】平成16年4月26日(2004.4.26)
【手続補正１】
【補正対象書類名】明細書
【補正対象項目名】００５８
【補正方法】変更
【補正の内容】
【００５８】
更に、実施例１〜１５の二次電池について、初回放電容量を求める際と同様の条件で定電流定電圧充電を行い、初回充電時の体積膨張率を調べた。代表して実施例２，５，８，１１，１４の結果を表１に示す。


【手続補正２】
【補正対象書類名】明細書
【補正対象項目名】００６０
【補正方法】変更
【補正の内容】
【００６０】
比較例１〜１５の二次電池についても、実施例１〜１５と同様にして、充放電試験を行い、初回放電容量，サイクル特性，低温特性，負荷特性および初回充電時の体積膨張率を調べた。その結果を表２に示す。なお、体積膨張率については、代表して比較例３の結果を示す。また、図３に比較例２，７，１２の、図４に比較例３，８，１３の、図５に比較例４，９，１４のビニルエチレンカーボネートの含有量と、サイクル特性および低温特性との関係をそれぞれ示す。更に、図６に比較例２，７，１２の、図７に比較例３，８，１３の、図８に比較例４，９，１４のビニルエチレンカーボネートの含有量と、負荷特性および初回放電容量との関係をそれぞれ示す。


【手続補正３】
【補正対象書類名】図面
【補正対象項目名】図２
【補正方法】変更
【補正の内容】
【図２】
2004265832.tif 000013